(57)【要約】【課題】従来のチタン合金で真空遠心鋳造によるゴルフクラブヘッドを製造する場合、製造されたゴルフクラブヘッドの成形率が悪いという問題を解決するためのゴルフクラブヘッドを鋳造するためのチタン合金を提供することにある。【解決手段】本発明のゴルフクラブヘッドを鋳造するためのチタン合金は、７．０〜８．０重量％のアルミニウム、４．０〜５．５重量％のバナジウム、０．５〜１．５重量％のクロム、０．０５〜０．１５重量％のケイ素、０．０５〜０．３重量％の鉄を含み、残部がチタン及び除去できない不純物からなる。【選択図】なし【特許請求の範囲】
【請求項１】
７．０〜８．０重量％のアルミニウム、４．０〜５．５重量％のバナジウム、０．５〜１．５重量％のクロム、０．０５〜０．１５重量％のケイ素、０．０５〜０．３重量％の鉄を含み、残部がチタン及び除去できない不純物からなるゴルフクラブヘッドを鋳造するためのチタン合金。
【請求項２】
７．２５〜７．７５重量％のアルミニウムを含むことを特徴とする、請求項１に記載のゴルフクラブヘッドを鋳造するためのチタン合金。
【請求項３】
４．２５〜４．７５重量％のバナジウムを含むことを特徴とする、請求項１に記載のゴルフクラブヘッドを鋳造するためのチタン合金。
【請求項４】
１．０〜１．５重量％のクロムを含むことを特徴とする、請求項１に記載のゴルフクラブヘッドを鋳造するためのチタン合金。
【請求項５】
０．０５〜０．１０重量％のケイ素を含むことを特徴とする、請求項１に記載のゴルフクラブヘッドを鋳造するためのチタン合金。
【請求項６】
０．０５〜０．０８重量％の鉄を含むことを特徴とする、請求項１に記載のゴルフクラブヘッドを鋳造するためのチタン合金。
【請求項７】
前記チタン合金により製造されたゴルフクラブヘッドの引張強度が、１４０〜１５０ｋｓｉであり、降伏強度が、１２８〜１３８ｋｓｉであり、伸び率が、４〜８％であることを特徴とする、請求項１に記載のゴルフクラブヘッドを鋳造するためのチタン合金。
【請求項８】
前記チタン合金で、ゴルフクラブヘッドを鋳造する際、成形率が８５〜９６％に達することを特徴とする、請求項１に記載のゴルフクラブヘッドを鋳造するためのチタン合金。
【発明の詳細な説明】
【技術分野】
【０００１】
本発明は、チタン合金に関し、特に、ゴルフクラブヘッドを鋳造するためのチタン合金に係るものである。
【背景技術】
【０００２】
軽量のゴルフクラブヘッドの需要に応えるために、製造者は、一般的にチタン合金によりゴルフクラブヘッドを製造する。
例えば、従来のチタン合金は、アルミニウム、バナジウム、クロム、ケイ素、鉄、チタン及び除去できない不純物を含むものである。
しかしながら、従来のチタン合金の流動性が不足のため、従来のチタン合金で真空遠心鋳造によるゴルフクラブヘッドを製造する場合、製造されたゴルフクラブヘッドの成形率が、４０〜６０％にしか達することができないという問題があった。
上記の問題を解決するために、ゴルフクラブヘッドを鋳造するためのチタン合金を提供する必要があった。
【先行技術文献】
【特許文献】
【０００３】
【特許文献１】台湾特許第I４５０９７９号
【発明の概要】
【発明が解決しようとする課題】
【０００４】
本発明は、ゴルフクラブヘッドの鋳造に用いられることができ、優れた成形率を有するチタン合金を提供することを目的とする。
【０００５】
さらに、本発明は、優れた引張強度及び降伏強度を有するゴルフクラブヘッドの鋳造に用いられることができるチタン合金を提供することを目的とする。
【課題を解決するための手段】
【０００６】
本発明のゴルフクラブヘッドを鋳造するためのチタン合金は、７．０〜８．０重量％のアルミニウム、４．０〜５．５重量％のバナジウム、０．５〜１．５重量％のクロム、０．０５〜０．１５重量％のケイ素、０．０５〜０．３重量％の鉄を含み、残部がチタン及び除去できない不純物からなる。
よって、アルミニウム、バナジウム、クロム、ケイ素、鉄及びチタンの組成比により、本発明のゴルフクラブヘッドを鋳造するためのチタン合金で、真空遠心鋳造によるゴルフクラブヘッドを製造する場合、優れた成形率を有し、且つ、製造されたゴルフクラブヘッドが、従来のチタン合金で製造されたゴルフクラブヘッドより、優れた機械的性質（例えば、引張強度及び降伏強度）を有することができるという効果を有する。
【０００７】
また、本発明のゴルフクラブヘッドを鋳造するためのチタン合金は、７．２５〜７．７５重量％のアルミニウムを含む。
これにより、アルミニウムの含有量を調整することでゴルフクラブヘッドを鋳造するためのチタン合金の流動性を向上させることができる。
【０００８】
また、本発明のゴルフクラブヘッドを鋳造するためのチタン合金は、４．２５〜４．７５重量％のバナジウムを含む。
これにより、バナジウムの含有量を調整することで、ゴルフクラブヘッドを鋳造するためのチタン合金の強度を向上させることができる。
【０００９】
また、本発明のゴルフクラブヘッドを鋳造するためのチタン合金は、１．０〜１．５重量％のクロムを含む。
これにより、クロムの含有量を調整することで、ゴルフクラブヘッドを鋳造するためのチタン合金の強度を向上させることができる。
【００１０】
また、本発明のゴルフクラブヘッドを鋳造するためのチタン合金は、０．０５〜０．１重量％のケイ素を含む。
これにより、ケイ素の含有量を調整することで、ゴルフクラブヘッドを鋳造するためのチタン合金の強度を向上させることができる。
【００１１】
また、本発明のゴルフクラブヘッドを鋳造するためのチタン合金は、０．０５〜０．０８重量％の鉄を含む。
これにより、鉄の含有量を調整することで、ゴルフクラブヘッドを鋳造するためのチタン合金の強度を向上させることができる。
【００１２】
また、本発明のゴルフクラブヘッドを鋳造するためのチタン合金は、チタン合金により製造されたゴルフクラブヘッドの引張強度が、１４０〜１５０ｋｓｉであり、降伏強度が、１２８〜１３８ｋｓｉであり、且つ、伸び率が、４〜８％である。
これにより、ゴルフクラブヘッドが、打球に適した強度を有し、ゴルフクラブヘッドの耐久性を向上させることができる。
【００１３】
また、本発明のゴルフクラブヘッドを鋳造するためのチタン合金で、ゴルフクラブヘッドを鋳造する際、成形率が、８５〜９６％に達する。
これにより、ゴルフクラブヘッドを鋳造する際の廃材を減少し、ゴルフクラブヘッドのコストを低減させることができる。
【発明を実施するための形態】
【００１４】
本発明の実施例について、以下説明する。
本発明のゴルフクラブヘッドを鋳造するためのチタン合金においては、アルミニウム（aluminum，Al）、バナジウム（vanadium，V）、クロム（chromium，Cr）、ケイ素（silicon，Si）、鉄（iron，Fe）を含み、残部がチタン（titanium，Ti）及び除去できない不純物からなる。
【００１５】
詳しく言うと、ゴルフクラブヘッドを鋳造するためのチタン合金は、７．０〜８．０重量％のアルミニウムを含むことができ、好ましくは、７．２５〜７．７５重量％のアルミニウムを含むことにより、ゴルフクラブヘッドを鋳造するためのチタン合金の流動性を向上させることができる。
ただし、アルミニウムの含有量が高すぎると、製造されたゴルフクラブヘッドが脆くやすくなるため、アルミニウムの含有量は、８．０重量％以下に控えるべきである。
【００１６】
ゴルフクラブヘッドを鋳造するためのチタン合金は、４．０〜５．５重量％のバナジウムを含むことができ、好ましくは、４．２５〜４．７５重量％のバナジウムを含むことにより、ゴルフクラブヘッドを鋳造するためのチタン合金の機械的性質（例えば、引張強度及び降伏強度）を向上させることができる。
ただし、バナジウムの含有量が高すぎると、ゴルフクラブヘッドの成形率が影響される虞があるため、バナジウムの含有量は、５．５重量％以下に控えるべきである。
【００１７】
ゴルフクラブヘッドを鋳造するためのチタン合金は、０．５〜１．５重量％のクロムを含むことができ、好ましくは、１．０〜１．５重量％のクロムを含むことにより、ゴルフクラブヘッドを鋳造するためのチタン合金の機械的性質（例えば、引張強度及び降伏強度）を向上させることができる。
ただし、クロムの含有量が高すぎると、ゴルフクラブヘッドの成形率が影響される虞があるため、クロムの含有量は、１．５重量％以下に控えるべきである。
【００１８】
ゴルフクラブヘッドを鋳造するためのチタン合金は、０．５〜１．５重量％のケイ素を含むことができ、好ましくは、０．０５〜０．１０重量％のケイ素を含むことができる。
ただし、ケイ素の含有量が高すぎると、ゴルフクラブヘッドの成形率及び伸び率が低減する虞があるため、ケイ素の含有量は、０．１０重量％以下に控えるべきである。
【００１９】
ゴルフクラブヘッドを鋳造するためのチタン合金は、０．０５〜０．３重量％の鉄を含むことができ、好ましくは、０．０５〜０．０８重量％の鉄を含むことにより、ゴルフクラブヘッドを鋳造するためのチタン合金の機械的性質（例えば、引張強度及び降伏強度）を向上させることができる。
ただし、鉄の含有量が高すぎると、ゴルフクラブヘッドの成形率が影響される虞があるため、鉄の含有量は、０．３重量％以下に控えるべきである。
【００２０】
よって、製造者が、ゴルフクラブヘッドを鋳造するためのチタン合金を利用して真空遠心鋳造によるゴルフクラブヘッドを製造する際に、ゴルフクラブヘッドの成形率を向上させることができ、且つ、チタン合金により鋳造されたゴルフクラブヘッドの引張強度及び降伏強度が従来のチタン合金で製造されたゴルフクラブヘッドより優れている。
【００２１】
本発明に係るゴルフクラブヘッドを鋳造するためのチタン合金で、真空遠心鋳造によりゴルフクラブヘッドを製造する際に、確実にゴルフクラブヘッドの成形率を向上させることができ、製造されたゴルフクラブヘッドが優れた機械的性質を有することを証明するために、以下の試験を行った。
【００２２】
本発明に係るチタン合金（Ａ１組）でゴルフクラブヘッドを製造する際に成形率が８５〜９６％に達することができ、従来のチタン合金（Ａ２組）でゴルフクラブヘッドを製造する際に成形率が４０〜６０％にしか達することができない。
【００２３】
又、前記のゴルフクラブヘッドの機械的性質を表１に示す。
【００２４】
表１、本試験における各組のゴルフクラブヘッドの機械的性質
【表１】
2020041219.tif 000002
【００２５】
表１に示すように、本発明のチタン合金で製造されたゴルフクラブヘッドの引張強度及び降伏強度は、明らかに従来のチタン合金によるゴルフクラブヘッドより優れていた。
ゴルフクラブヘッドを鋳造するためのチタン合金が含有するアルミニウム、バナジウム、クロム、ケイ素、鉄及びチタンの組成比により、ゴルフクラブヘッドの成形率を向上させるだけではなく、製造されたゴルフクラブヘッドの機械的性質（例えば、引張強度及び降伏強度）を向上させることもできる。
【００２６】
総合すると、アルミニウム、バナジウム、クロム、ケイ素、鉄及びチタンの組成比により、本発明のゴルフクラブヘッドを鋳造するためのチタン合金で、真空遠心鋳造によるゴルフクラブヘッドを製造する場合、優れた成形率を有し、且つ、製造されたゴルフクラブヘッドが、従来のチタン合金で製造されたゴルフクラブヘッドより、優れた機械的性質（例えば、引張強度及び降伏強度）を有することができるという効果を有する。
【００２７】
本発明は、その精神と必須の特徴事項から逸脱することなく他のやり方で実施することができる。
従って、本明細書に記載した実施形態は、例示的なものであり、本発明の範囲を限定するものではない。